Patent RU-2598070-C2 (RU)
Inventor: VEGENER Dirk
IPC: C08G18/58
Filed: 2012-01-23
Granted: 2016-09-20
Abstract: Изобретение относится к усиленным полиуретановым пултрудатам и способу их изготовления посредством пултрузии. Описаны усиленные полиуретановые пултрудаты, которые могут быть получены путем взаимодействия A) смеси негомогенно смешиваемых компонентов а) и b), причем a) означает один или несколько простых полиэфирполиолов с гидроксильным числом от 15 до 50 мг КОН/г на основе пропиленоксида и b) означает смесь из одного или нескольких простых полиэфир-полиолов с гидроксильным числом от 150 до 600 мг КОН/г с одним или несколькими агентами удлинения цепей и/или сшивающими агентами с гидроксильным числом от 700 до 1827 мг КОН/г, и B) одного или нескольких эпоксидов с C) органическими полиизоцианатами, выбранными из группы, включающей 1,4-бутилендиизоцианат, 1,5-пентандиизоцианат, 1,6-гексаметилендиизоцианат, изофорондиизоцианат, 2,2,4- и/или 2,4,4-триметилгексаметилендиизоцианат, изомеры бис(изоцианато-циклогексил)метана или их смеси с любым соотношением изомеров, 1,4-циклогексилен диизоцианат, 1,4-фенилендиизоцианат, 2,4- и/или 2,6-толуилендиизоцианат, 1,5-нафтилендиизоцианат, 2,2′- и/или 2,4′- и/или 4,4′-дифенилметандиизоцианат или более высокомолекулярные гомологи метилендифенилдиизоцианата (полимерный МДИ), 1,3- и/или 1,4-бис(2-изоцианатопроп-2-ил)бензол, 1,3-бис-(изоционатометил)бензол, а также алкил-2,6-диизоцианатогексаноат (лизиндиизоцианат) с 1-6 атомами углерода в алкильной группе и смеси указанных соединений, и при необходимости соразмерно модифицированными диизоцианатами с уретдионовой, изоциануратной, уретановой, карбодиимидной, уретониминовой, аллофанатной, биуретовой, амидной, иминооксадиазиндионовой и/или оксадиазинтрионовой структурой, а также немодифицированным полиизоцианатом более чем с двумя NCO-группами в молекуле, в присутствии D) при необходимости катализаторов, Е) смазок для отделения изделий от формы, F) при необходимости ингибиторов, G) при необходимости прочих добавок и/или вспомогательных компонентов, Н) при необходимости наполнителей, I) элементарных волокон, волокнистых матов и/или текстильных тканей в качестве армирующих материалов. Также описаны применение реакционной смеси, полученной при взаимодействии вышеуказанных компонентов и способ получения таких усиленных полиуретановых пултрудатов посредством техники пултрузии, в котором (i) компоненты а) и b) смешивают друг с другом, (ii) к полученной на стадии (i) смеси примешивают компоненты В), D), Е), F), G) и Н), (iii) к полученной на стадии (ii) смеси в смесительной камере добавляют изоцианатный компонент С), (iv) полученную на стадии (iii) реакционную смесь направляют в инжекционный бокс, (v) одновременно с технологической стадией (iv) через инжекционный бокс пропускают армирующие материалы I), которые совместно с находящейся в инжекционном боксе, полученной на стадии (iii) реакционной смесью пропускают через камеру, в которой осуществляют отверждение, (vi) в камере осуществляют отверждение комбинированного материала, состоящего из реакционной смеси и армирующих материалов,(vii) отвержденный на стадии (vi) комбинированный материал посредством тянущих механизмов вытягивают из камеры, и (viii) утвержденный комбинированный материал разрезают на отрезки необходимой длины. Технический результат - получение полиуретановых пултрудатов, которые обладают оптимальными параметрами переработки, например длительной перерабатываемостью, и вместе с тем оптимальными свойствами, например высокой температурой стеклования и высокими значениями модуля. 3 н. и 1 з.п. ф-лы, 5 пр., 1 табл.